Podtech/llm-jp-corpus-v4-ja_patent huggingface dataset:
(57)【要約】本発明は、ｐＨ４．０〜５．３のフッ化銀（ＡｇＦ）含有水溶液に関する。【選択図】なし【特許請求の範囲】
【請求項１】
ｐＨ４．０〜５．３のフッ化銀（ＡｇＦ）含有水溶液。
【請求項２】
組成物が酸で安定化されている、請求項１に記載のフッ化銀水溶液。
【請求項３】
酸が硝酸である、請求項２に記載のフッ化銀水溶液。
【請求項４】
フッ化銀が０〜５０％ｗ／ｖの量で含まれる、請求項１に記載のフッ化銀水溶液。
【請求項５】
ヨウ化物含有溶液のその後の塗布を適用して染色を低減することができる、請求項１に記載のフッ化銀水溶液。
【発明の詳細な説明】
【技術分野】
【０００１】
本発明は、歯科用組成物のためのフッ化銀溶液に関する。
【背景技術】
【０００２】
従来、フッ化銀含有製品は、歯の硬組織の治療に治療効果を与えることが知られている。その溶液は、一般にフッ化銀（ＡｇＦ）、硝酸銀（ＡｇＮＯ３）、またはフッ化ジアンミン銀（ＳＤＦ）の水溶液として提供されている。具体的には、これらの製品は、う蝕に関連する細菌を殺し、脱灰したコラーゲンの再石灰化を促進することにより、罹患した歯を保護することが知られている。さらに、これらの製品は、象牙細管を通る液体の動きを遮断することにより、歯の知覚過敏症を軽減するためにも使用することができる。
【０００３】
フッ化銀含有製品は、銀イオンの酸化により、う蝕の影響を受けた歯の色を永久的な黒の色調に変えるという共通の欠点を有する。口腔軟組織（歯茎、頬、唇など）も、フッ化銀を含む溶液と接触すると黒くなるが、これは一時的なものであり、その後数日で消える。
【０００４】
黒染みを軽減する１つの方法は、フッ化銀含有製品のあとにヨウ化物塩含有溶液を使用することであり、これをフッ化銀含有溶液の直後に塗布すると、遊離銀イオンと容易に反応して水に不溶のクリーム色のヨウ化銀塩を形成する。この治療法の後、過剰のヨウ化銀が洗い流されると、う蝕の病変は（黒ではなく）茶色がかった色合いに見え、他の象牙質組織（う蝕していない歯、歯肉など）は変化していないように見える。
【０００５】
フッ化銀含有溶液は、以下の理由により、保管時の安定性が低いことが多い。
（１）ＡｇＦ溶液は、保管時に溶液から沈殿が生じる傾向がある。沈殿物は、保管容器（ボトルなど）の内面に層を形成する傾向があり、および／または、底に沈殿する。これにより可溶性イオンの濃度が低下すると、歯科治療の効果が低下する。
（２）ＡｇＦ溶液は、アンモニアを添加してフッ化ジアンミン銀（ＳＤＦ）を形成することにより安定化できる。アンモニアは、銀イオンと結合して、ジアンミン銀イオン、［Ａｇ（ＮＨ３）２］＋と呼ばれる錯イオンを生成する。これは可逆反応であるが、複合体は非常に安定である。しかしながら、アンモニア含有組成物は、アンモニアの高い揮発性のために保管が難しい。ボトルとコンテナは、特に高温での保管時にアンモニアを容易に失い、残ったＡｇＦ溶液が不安定になる（沈殿が生じる）。
【０００６】
安定した銀錯体を生成するために使用されるアンモニアは、多くの市販製品中で危険なレベルまでｐＨを上昇させる（ｐＨ＞１０）。長期間保管するのが難しい（アンモニアの揮発性のため）だけでなく、より安定したＳＤＦ溶液は、残念ながら口腔軟組織を非常に刺激し、長時間接触させたままにすると化学熱傷を引き起こす可能性がある。
【発明の概要】
【０００７】
歯のう蝕の抑制および知覚過敏減少を示す一方で口腔軟組織に優しい、保管安定性のあるフッ化銀含有溶液を開発できれば好都合である。適切なシステムは、ｐＨ４から５．３の領域で安定化された実質的に水性のフッ化銀溶液に基づくものである。
【０００８】
本発明の安定化フッ化銀溶液はまた、上記のように染色を低減するためにヨウ化物塩含有溶液と共に使用するのに適している。
【発明を実施するための形態】
【０００９】
ＳＤＦ溶液のｐＨを低下させるために、アンモニアを省略し、フッ化銀水溶液にした。作りたての３８％ｗ／ｖフッ化銀水溶液は、通常、ｐＨが６．２〜６．４であり、保管時には不安定で銀が溶液から沈殿し始める。酸で溶液のｐＨを４．０〜５．３に調整することにより、溶液が安定化する。ｐＨ値が４．０未満であると、酸性溶液の腐食性のために化学熱傷や刺激を引き起こす可能性があるため、これは不適切である。ｐＨ値が５．３を超えると、長期保管したときに不安定になり、溶液から銀が沈殿することが分かっている。硝酸は、酸性のｐＨ調整剤として使用するのに好ましい化合物であるが、可溶性銀塩を形成する他の有機または無機の酸も使用することができる。これによって、反応生成物として形成される可能性のある不溶性銀塩の沈殿が回避される。
【実施例】
【００１０】
３種類の３８％（ｗ／ｖ）フッ化銀水溶液の製品を調製した。各溶液は異なるｐＨを示した。これらの製品について、表１に詳細を示す性能特性について試験を行った。
【００１１】
【表１】
2021513510.tif 000002
【００１２】
水力学的コンダクタンス（Ｌｐ％）は、象牙細管を通る液体の動きの減少を測定するために使用される（０％−閉塞なし、１００％−完全に閉塞、液体の動きなし）。象牙細管を通る液体の動きは、歯の過敏症の原因となる可能性があることから、Ｌｐ％は知覚過敏減少作用を表す。第２ステップの塗布（ヨウ化カリウム溶液）をすべての製品に適用して、異なった各フッ化銀溶液において、ヨウ化銀沈殿物が形成されて象牙質細管が閉塞されるかどうかを試験した。
【００１３】
結論：
実施例１：保管時の良好な安定性、良好な細管閉塞、生物学的に適合したｐＨ（軟組織への刺激なし）。
比較例１：保管時の貧弱な安定性、良好な細管閉塞、生物学的に適合したｐＨ（軟組織への刺激なし）。
比較例２：保管時の良好な安定性、良好な細管閉塞、生物学的に不適合なｐＨ（軟組織への刺激）。
【００１４】
当業者にとって明らかであるような修正および変形は、本発明の範囲内にあると見なされる。
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
ｐＨ４．０〜５．３のフッ化銀（ＡｇＦ）含有水溶液であって、組成物が酸で安定化されている、フッ化銀水溶液。
【請求項２】
酸が硝酸である、請求項２に記載のフッ化銀水溶液。
【請求項３】
フッ化銀が請求項１または２に記載のフッ化銀水溶液の量で含まれ、フッ化銀が約５０％ｗ／ｖまで含まれる、請求項１に記載のフッ化銀水溶液。
【請求項４】
ヨウ化物含有溶液のその後の塗布を適用して染色を低減する、請求項１に記載のフッ化銀水溶液。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
ｐＨ４．０〜５．３のフッ化銀（ＡｇＦ）含有水溶液であって、組成物が酸で安定化されている、。
【請求項２】
酸が硝酸である、請求項１に記載のフッ化銀水溶液。
【請求項３】
フッ化銀水溶液中のフッ化銀の量が約５０％ｗ／ｖまでである、請求項１または２に記載のフッ化銀水溶液。
【国際調査報告】
2021513510.tif 000003
2021513510.tif 000004
2021513510.tif 000005